(57)【特許請求の範囲】
【請求項１】
溶液型シリカグラウトの薬液注入による地盤改良効果の確認方法であって、薬液注入前の地盤から採取した砂を用いて地盤の相対密度に調整して、存在する空隙を全て注入液で填充した場合を填充率１００パーセントの供試体とし、種々のシリカ濃度のシリカ溶液を用いて地盤の相対密度に対応したシリカ含有量と強度の関係を把握し、この供試体を作成するに要した薬液から算出したシリカ含有量を（Ｃ）とし、填充率１００パーセントのシリカ含有量とみなしてシリカ含有量と強度の基準とし、薬液注入を行った改良地盤から採取した固結土のシリカ含有量の測定値を（Ｂ）とし、薬液注入前の地盤から採取した砂の単位体積当たりのシリカ含有量の測定値を（Ｄ）とし、（Ｂ−Ｄ）／Ｃ×１００から改良地盤の填充率〔パーセント〕ならびに強度を求めることを特徴とする地盤改良効果の確認方法。
【請求項２】
請求項１において、前記シリカ含有量は試料を乾燥させた後、１０％の水酸化ナトリウム（ＮａＯＨ）溶液と純水を加えてシリカを溶解してろ過し、ＩＣＰ−ＡＥＳ（誘導結合プラズマ発光分光分析）により測定される請求項１に記載の地盤改良方法。
【発明の詳細な説明】
【技術分野】
【０００１】
本発明は溶液型シリカグラウト、特に非アルカリ性シリカフラウトを用いた薬液注入の地盤改良効果の確認方法に係り、詳細には注入後の填充率と改良地盤の固結状況を把握し、更には改良地盤の固結範囲と固結状況の分布を確認して地盤改良効果の確認を行う地盤改良効果の確認方法およびこの方法を用いた地盤注入工法である。
【背景技術】
【０００２】
近年、液状化防止や基礎の補強工事が長期耐久性のあるシリカ溶液を用いた地盤注入工法で行われるようになり、注入地盤の効果の確認方法が極めて重要になってきた。なぜならば、薬液注入が本設工事に使用される以上、注入材そのものが長期耐久性に優れていること、適用する注入工法の土粒子間浸透が可能であり、かつ注入孔間隔を広く取って広範囲の浸透固結による経済的施工が可能であることが必要である。
【０００３】
従来の効果の確認方法としては、標準貫入試験や透水試験等の現位置試験が用いられてきた。しかし、液状化防止等の本設工事では注入後の液状化強度に対応した一軸圧縮強度の把握を注入地盤のコアサンプリングによって行うのが一般的である。
【０００４】
一方、不撹乱試料の採取は現地盤に礫等が介在していると一軸圧縮強度のためのコア採取が不可能な場合が多い。
【０００５】
また、従来の仮設用地盤注入では注入孔間隔は1m程度であったが、近年本設施工のためには経済的施工が必要であることから注入孔間隔は1.5〜4mとして柱状浸透注入工法や多点同時注入工法によって長い浸透距離が可能な注入工法が本出願人などによって発明されている。
【０００６】
一方、広範囲な注入においては注入孔からの距離が長くなるにつれて浸透固結した強度が低減する分布を示すことがわかってきた。このような注入目的の注入効果の確認方法としてのコアサンプリングによるコアを採取することの困難さとサンプリング数に限度があること、成型しにくい等の問題があった。
【０００７】
そこで固結土中の薬液の含有量を測定し、不撹乱試料を必要としない化学分析によって薬液の主成分であるＳｉＯ２やＮａ２Ｏを固結土から溶出させて定量する方法がある。
【０００８】
しかし固結土中のＳｉＯ２の測定から含有量を求める方法では、土粒子に含まれる非晶質のシリカ分も測定されてしまう。現地盤中の非晶質のシリカ分がシリカグラウト中のシリカ分と必ずしも同じ性質のものとは限らないし、これら双方のシリカを分けて検出することは可能であるが、それには複雑な処理過程や高い技術が必要となるので実用的とはいえず、たとえシリカグラウト中のシリカ分を分析してもその分析法におけるシリカ分の測定値が固結地盤に注入されているシリカ分の絶対値を示しているとは限らない。
【０００９】
また、固結土中のＮａ２Ｏの測定から含有量を求める方法では、地盤中で硬化したゲルのＮａ２Ｏは可溶性成分として存在しており、地盤中の水により移動しやすいことや、海水の影響のある地盤ではシリカグラウトの水ガラスに起因するＮａ２Ｏと海水のＮａ２Ｏとの区別ができず使用できないこと等の問題があった。
【特許文献１】なし
【発明の開示】
【発明が解決しようとする課題】
【００１０】
本発明では薬液注入における地盤改良後の注入効果の確認を行う方法として、改良地盤の固結土中のシリカ含有量を求めて注入対象地盤への薬液の填充率を把握するものである。ここで、填充率とは、注入対象土量の単位体積当たりに注入するグラウト量の割合を百分率で表したもので、注入効果並びに強度発現に著しい影響を与えるものである。  
【００１１】
しかし、前記の化学分析方法によって得られた改良地盤の固結土のみの測定によるシリカ含有量の測定値は様々な不確定要因を含む値であり、改良地盤に注入されたシリカ含有量の絶対値を示すものではない。
【００１２】
従って、薬液注入前の地盤から採取した砂を用いて地盤の相対密度に調整して、存在する空隙をすべて注入液で充填した場合を填充率１００％として供試体を作製し、その供試体の単位体積当りのシリカ含有量を填充率１００％とみなして基準とし、地盤改良後の固結土の単位体積当りのシリカ含有量の基準値に対する割合から填充率を算定する方法、または薬液注入前の地盤から採取した砂を用いて地盤の相対密度に調整して存在する空隙をすべて注入液で充填して場合を填充率１００％になるように供試体を作製するに要した薬液から算出したシリカ含有量を填充率１００％とみなして基準とし、地盤改良後の固結土の単位体積当りのシリカ含有量から地盤の非晶質のシリカ含有量を差し引き、基準値に対する割合から填充率を算定する方法の２通りの方法により、前記の不確定要因と関係なく填充率を算出して前記の問題を解決し、簡便かつ正確な地盤改良効果を確認する方法を確立して、信頼性の高い地盤改良を行うことを課題とする。
【課題を解決するための手段】
【００１３】
第一の発明では、薬液注入後の改良地盤から採取した固結土の単位体積当りのシリカ含有量を測定し、薬液注入前の地盤から採取した砂を用いて地盤の相対密度に調整して存在する空隙をすべて注入液で充填した場合を填充率１００％として供試体を作製した供試体の単位体積当りのシリカ含有量に対する割合から填充率を求める方法を前記課題の解決手段とした。
【００１４】
第二の発明では、薬液注入後の改良地盤から採取した固結土の単位体積当たりのシリカ含有量を測定し、これより薬液注入前の地盤の非晶質のシリカ含有量を差し引き、薬液注入前の地盤から採取した砂を用いて地盤の相対密度に調整して存在する空隙をすべて注入液で充填して填充率１００％になるように供試体を作製するに要した薬液から算出したシリカ含有量に対する割合から填充率を求める方法を前記課題の解決手段とした。
【００１５】
第三の発明では、第一、第二の発明の方法を用いた填充率から、注入後の固結状況や地盤改良範囲の固結状況の分布を確認する地盤改良効果の確認方法を前記課題の解決手段とした。  
【００１６】
第四の発明では、第一、第二の発明の方法を用いて求められる填充率から地盤改良範囲および注入後の固結状況を確認する工程を含む地盤注入工法を前記課題の解決手段とした。
【発明の効果】
【００１７】
本発明の填充率を求める方法によれば、請求項１記載の薬液注入後の改良地盤から採取した固結土の単位体積当たりのシリカ含有量を測定し、薬液注入前の地盤から採取した砂を用いて地盤の相対密度に調整して存在する空隙をすべて注入液で充填した場合を填充率１００％として作製した供試体の単位体積当たりのシリカ含有量に対する割合から填充率を求める。  
【００１８】
また、請求項２記載の薬液注入後の改良地盤から採取した固結土の単位面積当たりのシリカ含有量を測定し、これより地盤の非晶質のシリカ含有量を差し引き、地盤から採取した砂を用いて地盤の相対密度に調整して存在する空隙をすべて注入液で充填して填充率１００％になるように供試体を作製するに要した薬液から算出したシリカ含有量に対する割合から填充率を求める。
【００１９】
さらにまた、薬液注入前の地盤から採取した砂を用いて填充率１００％として作製した供試体並びに薬液注入前の地盤から採取した砂の相対密度は地盤の相対密度と同一にすることを特徴とするから、簡便かつ正確な薬液注入における地盤改良後の注入効果の確認方法を確立することができ、信頼性の高い施工管理を行うことができる。
【発明を実施するための最良の形態】
【００２０】
本発明に使用する溶液型シリカグラウトは、浸透性に優れ、ゲル化時間が長く、耐久性に優れており、広い注入範囲への浸透固結による経済的施工が可能なグラウトであり、水ガラスを素材とするグラウトであって、水ガラスと反応剤からなる水ガラスグラウトである。
【００２１】
好ましい具体例としては、（1）水ガラスと酸を混合して脱アルカリした酸性シリカ溶液、（2）水ガラスをイオン交換樹脂処理またはイオン交換膜処理によって脱アルカリして得られるシリカ溶液、（3）水ガラスを脱アルカリ処理して酸性シリカ溶液とし、これにアルカリ材を添加して中性〜アルカリ性としたシリカ溶液、（4）水ガラスを脱アルカリ処理して得られるシリカ溶液または水ガラスを脱アルカリ処理して得られる酸性シリカ溶液にアルカリ材を添加して中性〜アルカリ性としたシリカ溶液を再度脱アルカリ処理して得られる酸性シリカ溶液、(5)水ガラスを脱アルカリ処理して酸性シリカ溶液とし、これを濃縮増粒して得られる安定化されたコロイダルシリカ溶液、（6）水ガラスとコロイダルシリカとを混合して得られるそれ自体自硬性のない安定化したシリカ溶液を脱アルカリして得られる酸性シリカ溶液、（7）水ガラスとコロイダルシリカと水ガラスを脱アルカリ処理して得られるシリカ溶液とを混合して得られるそれ自体自硬性のない安定化したシリカ溶液を脱アルカリして得られる酸性シリカ溶液等が挙げられる。
【００２２】
前記のシリカ溶液にさらにゲル化調整剤を添加することもできる。このゲル化調整剤としては、硫酸、リン酸、硫酸塩化アルミニウム、ポリ塩化アルミニウム、硫酸バンド、有機酸（クエン酸、コハク酸、酢酸）等、水溶液中に溶解して酸性を呈する酸性反応剤、アルカリ金属塩、アルカリ土金属塩等の無機塩類等が挙げられる。この中で特に、クエン酸や縮合リン酸塩等の金属イオン封鎖剤やリン酸系化合物は地盤中のコンクリート構造物や土中の微量金属に不溶性被覆膜を形成してマスキング作用によってアルカリの溶出を封鎖するため、コンクリートを保護する効果がある。
【００２３】
金属イオン封鎖剤としては、具体的にはクエン酸、グルコン酸等の脂肪族オキシカルボン酸、ピロリン酸、トリリン酸、トリメタリン酸等の縮合リン酸塩、ポリリン酸ナトリウム、酸性ポリリン酸ナトリウム、トリポリリン酸ナトリウム、テトラポリリン酸ナトリウム、ヘキサメタリン酸ナトリウム、酸性ヘキサメタリン酸ナトリウムまたはこれらのカリウム塩等のポリリン酸塩、その他にエチレンジアミン四酢酸、ニトリロトリ酢酸及びこれらの塩類等が挙げられる。
【００２４】
薬液注入地盤の填充率を求める方法として、一つは填充率を求めたい薬液注入後の地盤から採取した相対密度ｂ％、質量Ｍｂ〔ｇ〕、体積Ｖｂ〔ｃｍ３〕、密度ρｂ＝Ｍｂ／Ｖｂ〔ｇ／ｃｍ３〕の固結土と、薬液注入前の地盤から採取した砂を用いて地盤の相対密度に調整して存在する空隙をすべて注入液で充填した場合を填充率１００％として作製した相対密度ｂ％、質量Ｍａ〔ｇ〕、体積Ｖａ〔ｃｍ３〕、密度ρａ＝Ｍａ／Ｖａ〔ｇ／ｃｍ３〕の供試体の２種類の試料についてシリカの分析を行い、それぞれ試料１〔ｇ〕当りのシリカ含有量〔ｍｇ〕を測定し、填充率１００％として作製した供試体の１〔ｇ〕当りのシリカ含有量Ａ´〔ｍｇ／ｇ〕、薬液注入後の地盤から採取した固結土のシリカ含有量Ｂ´〔ｍｇ／ｇ〕にそれぞれ密度ρａ、ρｂを乗じて単位体積当たりのシリカ含有量Ａ〔ｍｇ／ｃｍ３〕、Ｂ〔ｍｇ／ｃｍ３〕を求め、填充率１００％として作製した供試体の単位体積当りのシリカ含有量を基準として、これに対する改良地盤から採取した固結土の単位体積当りのシリカ含有量の割合から填充率λを求める。前記の内容を簡単に式で表すと、λ＝（Ｂ´・ρｂ）／（Ａ´・ρａ）×１００＝Ｂ／Ａ×１００〔％〕（式１．１）となる。
【００２５】
二つ目の方法としては、填充率を求めたい薬液注入後の地盤から採取した相対密度ｂ％、質量Ｍｂ〔ｇ〕、体積Ｖｂ〔ｃｍ３〕、密度ρｂ＝Ｍｂ／Ｖｂ〔ｇ／ｃｍ３〕の固結土と薬液注入前の地盤から採取した砂の２種類の試料についてシリカの分析を行い、それぞれ試料１〔ｇ〕当りのシリカ含有量を測定し、薬液注入後の地盤から採取した固結土のシリカ含有量Ｂ´〔ｍｇ／ｇ〕に密度ρｂを乗じて単位体積当たりシリカ含有量Ｂ〔ｍｇ／ｃｍ３〕を求め、これより砂から溶出したシリカ含有量Ｄ´〔ｍｇ／ｇ〕に相対密度ｂ％のときの砂の乾燥密度ρｄを乗じて求めた単位体積当たりシリカ含有量Ｄ〔ｍｇ／ｃｍ３〕を差し引き、薬液注入前の地盤から採取した砂を用いて地盤の相対密度に調整して存在する空隙をすべて注入液で充填して填充率１００％になるように作製した相対密度ｂ％、質量Ｍｃ〔ｇ〕、体積Ｖｃ〔ｃｍ３〕の供試体に要する薬液（質量Ｍｃ〔ｇ〕）のシリカ濃度Ｃ´〔％〕にＭｃＧ／Ｖｃを乗じて求めた単位体積当りシリカ含有量Ｃ〔ｍｇ／ｃｍ３〕を基準として、これに対する割合から填充率を求める。前記内容を簡単に式で表すと、λ＝（Ｂ´・ρｂ−Ｄ´・ρｄ）／｛（Ｃ´／１００）×（ＭｃＧ／Ｖｃ）×１０００｝×１００＝（Ｂ−Ｄ）／Ｃ×１００〔％〕（式１．２）となる。
【００２６】
従来は薬液注入後の地盤から採取した固結土のシリカ含有量の測定値Ｂ´［ｍｇ／ｇ］のみから注入後の地盤改良効果を判断していたが、前記の方法を用いればより正確な注入率が求められ、注入後の地盤改良効果の確認がより確実となる。従って、前記の方法によるシリカ含有量の測定からも求められた填充率と設計注入率とを比較することによって、更には薬液注入前の地盤から採取した砂を用いて地盤の相対密度に調整し、存在する空隙をすべて注入液で充填した場合を填充率１００％として作製した供試体の強度から薬液注入後の地盤の強度を推定することができ、設計強度と比較することによって地盤改良効果を充分に評価できる。
【００２７】
以下、本発明を実施例によって説明するが、本発明はこれらの実施例に限定されるものではない。
シリカ含有量の測定方法
（1）シリカ含有量測定用試料液の作製方法
試料を105℃の高温室へ2時間入れて乾燥させる。乾燥した試料から5gを採取し、10％の水酸化ナトリウム（ＮａＯＨ）溶液20ｍｌと純水50ｍｌを加えて1時間撹拌を行った後、ろ紙でろ過し、ろ紙上の試料分を純水で洗浄しながらろ液を作り、得られたろ液に水を加えて250ｍｌとしてシリカ含有量測定用供試液を作製した。その際、試料を乾燥させた際の乾燥減量〔％〕を式2.1にて求めた。
【００２８】
【数１】
0004486564.tif 000002
【００２９】
ここで、    G：乾燥減量〔％〕
E：乾燥前の試料の重量〔ｇ〕
F：乾燥後の試料の重量〔ｇ〕
【００３０】
（2）測定方法
ICP-AES（誘導結合プラズマ発光分光分析）によりＳｉを測定した。Ｓｉ からＳｉＯ２を式2.2により換算して求めた。
【００３１】
ここで、ICP-AESは、物質中の成分をプラズマ発光させて分光することによって元素を分析するものであり、金属、ガラス、セラミック、紙、繊維、洗浄加工水、工業排水などの主成分元素・微量成分元素を高感度・高精度で定性・定量することができる。特に微量元素の分析に有効である。
【００３２】
【数２】
0004486564.tif 000003
【００３３】
ここで、    J：試料液1L当りのSiO2量〔mg〕
H：試料液1L当りのSi量〔mg〕
【００３４】
（4）試料1g当たりのSiO2量の求め方
式2.3より試料1g当たりのSiO2量を求めた。
【００３５】
【数３】
0004486564.tif 000004
【００３６】
ここで、    K：試料１ｇ当りのＳｉＯ２〔ｍｇ／ｇ〕
J：試料液1〔L〕当りのＳｉＯ２〔ｍｇ／Ｌ〕
l：試料液量（250〔ｍｌ〕）
m：測定に用いた乾燥試料の重量（5〔ｇ〕）
G：乾燥減量〔％〕
【実施例１】
【００３７】
注入率を求める際の相対密度による影響を把握するために、豊浦標準砂とシリカ濃度4、5、6％の溶液型非アルカリ性シリカゾルグラウトを用い、相対密度40％、80％で注入率100％の供試体を作製して相対密度と強度、相対密度とシリカ含有量の関係を求めた。
【００３８】
(1)薬液
表1示す溶液型非アルカリ性シリカグラウトを用いた。
この、溶液型非アルカリ性シリカグラウトは水ガラスをイオン交換により脱アルカリして得られる活性シリカ（ＳｉＯ２濃度４Ｗｔ%）をベースとし、それに水ガラスと酸（リン酸）によって所定のシリカ濃度とpHに調整した酸性シリカ溶液である。
【００３９】
ここで、活性シリカの代わりにコロイダルシリカをベースにして用いてもよいし、水ガラスと酸を加えて水ガラスのアルカリを除去して得られた酸性シリカゾルからなる酸性シリカ溶液を用いてもよい。
【００４０】
【表１】
0004486564.tif 000005
【００４１】
(2)試料砂
豊浦標準砂
(3)供試体の作製
内径５ｃｍ、高さ１０ｃｍのモールドを用いて供試体を作製した。
【００４２】
（4）強度並びにシリカ含有量の測定
供試体の一軸圧縮強度を測定し、強度を測定し終えた固結砂のシリカ含有量を前記のシリカ含有量の測定方法により分析し、供試体の質量に対するシリカ含有量の割合で表した。また、供試体からは薬液のシリカと試料砂のシリカが溶出されるので、試料砂のみのシリカ含有量も測定してブランクとした。
【００４３】
（5）結果
一軸圧縮強度の測定結果を表2に示す。また、代表して４週強度について相対密度40％、80％の薬液のシリカ濃度に対する強度の関係を図1に示す。
【００４４】
【表２】
0004486564.tif 000006
【００４５】
薬液のシリカ濃度が高くなれば一軸圧縮強度も高くなり、薬液のシリカ濃度が同じであっても供試体の相対密度が高ければ一軸圧縮強度も高くなる結果となり、シリカ濃度並びに相対密度が一軸圧縮強度に大きく影響することがわかった。
【００４６】
次に、強度測定を行った供試体について前記の測定方法によりシリカ含有量を測定し、供試体の質量に対するシリカ含有量の割合を表3、図2に示す。
【００４７】
【表３】
0004486564.tif 000007
【００４８】
試料砂のみのシリカ含有量は0.07 wt％となり、試料砂の可溶性シリカが溶出したものと思われる。図2ではこの値を薬液のシリカ濃度0％としてプロットし、近似線を描いたものである。
薬液のシリカ濃度が高くなれば、それに比例して供試体の質量に対するシリカ含有量の割合も高い値となった。
【００４９】
また、相対密度は80％よりも40％の方が供試体の質量に対するシリカ含有量の割合が高くなっている。これは、相対密度を求める式を式3.1に示すが、供試体の相対密度が高いとその間隙が小さくなるためである。
【００５０】
間隙は間隙比や間隙率で表され、土の密度と共に土の力学的特性に大きな影響を及ぼす要因であるが、間隙比が同じであっても砂の種類が異なれば土の力学的特性も違ってしまう。しかし、同じ相対密度で比較すると砂の種類に関係なく土の力学的特性が決まることが多く、広く利用されている。相対密度は砂の現在の締まり具合がその砂の最も密な状態と最も緩い状態の間のどの状態にあるかを示す指標である。従って、シリカの含有量を求める際には供試体試料の相対密度による影響を充分考慮しなければならない。
【００５１】
【数４】
0004486564.tif 000008
【００５２】
ここで、  e：試料の間隙比
ρd：試料の乾燥密度〔ｇ／ｃｍ３〕
ｅｍａｘ：最小密度試験による試料の間隙比
ｅｍｉｎ：最大密度試験による試料の間隙比
ρｄｍａｘ：最大密度試験による試料の乾燥密度〔ｇ／ｃｍ３〕
ρｄｍｉｎ：最小密度試験による試料の乾燥密度〔ｇ／ｃｍ３〕
【実施例２】
【００５３】
実験１
薬液注入による改良地盤中の浸透距離と填充率並びに強度の関係を把握するために、現場採取砂を用いたシリカ濃度６％の溶液型非アルカリ性シリカグラウトの一次元浸透試験を実施し、浸透固結体の一軸圧縮強度を測定して浸透距離と強度の関係を求め、強度測定後の供試体から採取した固結土の填充率を前記のシリカ含有量の測定方法により求めて式１．１から算出し、浸透距離と填充率の関係を求めた。
【００５４】
（1）薬液
実施例-1と同じ表４に示す溶液型非アルカリ性シリカグラウトを用いた。
【００５５】
【表４】
0004486564.tif 000009
【００５６】
（2）試料砂
現場採取砂
（3）一次元浸透装置
図３に一次元浸透装置を示す。
【００５７】
（4）一次元浸透試験方法
内径５ｃｍ、長さ1.5mの透明アクリル製モールドに相対密度が60％となるように試料砂を充填した。予め水を注入して飽和させてから薬液の注入を行った。薬液の注入はモールド下部より0.03MPaで定圧注入した。薬液注入し始めはモールド上部より水が押し出されメスシリンダーに採取され、その液体のpHは中性を示すが、薬液がモールド上部に達するとメスシリンダーに採取された液体のpHが酸性になることによって、モールド内の水が薬液に置き換わったことを確認し、注入を終了とした。4週間養生し、モールドの端部を５ｃｍ除いてから１０ｃｍごとに切断し、５ｃｍ×１０ｃｍの供試体を得た。
【００５８】
(5)填充率１００％の供試体
内径５ｃｍ、高さ１０ｃｍのモールドを用い、試料砂を用いて相対密度が６０％となるように調整して存在する空隙をすべて注入液で充填して填充率１００％の供試体を作製した。
【００５９】
（6）強度並びにシリカ含有量の測定
（4）一次元浸透試験と（5）注入率100％の供試体作製から得られた供試体の一軸圧縮強度を測定し、強度を測定し終えた固結砂のシリカ含有量を前記のシリカ含有量の測定方法により分析した。
【００６０】
(7)結果
填充率１００％として作製した供試体並びに一次元浸透試験より得られた供試体の質量〔ｇ〕、体積〔ｃｍ3〕を測定し、密度〔ｇ／ｃｍ3〕を算出した結果を表５に示す。
【００６１】
【表５】
0004486564.tif 000010
【００６２】
填充率１００％として作製した供試体のシリカ含有量並びに一次元浸透試験による供試体のシリカ含有量を表６に示す。
【００６３】
【表６】
0004486564.tif 000011
【００６４】
一次元浸透試験による供試体の一軸圧縮強度と填充率を式１．１より求めた結果を表７に示し、浸透距離と填充率並びに強度の関係を図４に示す。更に、填充率と強度の関係を図５に示す。図５には填充率１００％として作製した供試体の強度０．３５〔ＭＮ／ｍ２〕も含む。
【００６５】
【表７】
0004486564.tif 000012
【００６６】
図4において浸透距離が長くなるほど注入率並びに強度は低下している。これは、薬液がモールド上部に達したのを確認してすぐに注入を終了しており、飽和土に始めに注入された薬液は希釈されているので、土粒子間に充填された薬液量が少なくなったためである。
【００６７】
従って、浸透距離に対する填充率並びに強度の分布は酷似してくる。そこで填充率と強度の関係をプロットしたのが図５であり、填充率と強度の相関関係は０．９７と高い相関が得られた。このため化学分析による填充率の測定は、薬液注入による改良範囲並びに改良地盤の固結状況の確認にとどまらず、改良地盤の強度を推定する補助手段としても有効であると考えられる。
【００６８】
実験２
式１．２により填充率を求める方法を用いて実験１と同様に実験を行って、浸透距離と強度並びに填充率の関係を求めた。
【００６９】
（1）薬液と実験方法
実験1と同様
【００７０】
（2）シリカ含有量の測定
強度を測定し終えた固結砂並びにこれらの作製に用いた試料砂のシリカ含有量を前記のシリカ含有量の測定方法により分析した。
【００７１】
(3)結果
填充率１００％として作製した供試体並びに一次元浸透試験により得られた供試体の質量〔ｇ〕、体積〔ｃｍ３〕を測定し、密度〔ｇ／ｃｍ３〕を算出した結果を表８に示す。また填充率１００％として供試体を作製した際の試料砂の質量〔ｇ〕並びに薬液の質量〔ｇ〕を表９に示す。
【００７２】
【表８】
0004486564.tif 000013
【００７３】
【表９】
0004486564.tif 000014
【００７４】
填充率１００％として作製した供試体のシリカ含有量並びに一次元浸透試験による供試体のシリカ含有量、試料砂のシリカ含有量の測定結果を表１０に示す。ここで、相対密度６０％のときの試料砂の乾燥密度は１．４３３〔ｇ／ｃｍ３〕であった。
【００７５】
【表１０】
0004486564.tif 000015
【００７６】
一次元浸透試験による供試体の一軸圧縮強度と填充率を式１．２より求めた結果表１１に示し、浸透距離と填充率並びに強度の関係を図６に示す。更に、填充率と強度の関係を図７に示す。図７には填充率１００％として作製した供試体の強度０．３２〔ＭＮ／ｍ２〕も含む。
【００７７】
【表１１】
0004486564.tif 000016
【００７８】
実験１と同様に浸透距離に対する填充率並びに強度の分布は酷似しており、填充率と強度の相関関係は０．９９と高い相関が得られた。
【産業上の利用可能性】
【００７９】
本発明は溶液型シリカグラウトを地盤中に注入後の填充率と改良地盤の固定状況を把握し、さらには改良地盤の固結範囲と固結状況の分布を確認して地盤改良効果の確認を行うものであるから、地盤改良材の注入技術分野での利用可能性が高い。
【図面の簡単な説明】
【００８０】
【図１】薬液のシリカ濃度と相対密度を４０％と８０％で作製した供試体の養生期間４週の一軸圧縮強度測定値の関係を示したグラフである。
【図２】薬液のシリカ濃度と供試体の質量に対するシリカ含有量の割合の関係を示したグラフである。
【図３】一次元浸透装置の模式図である。
【図４】一次元浸透試験による浸透距離に対する浸透供試体の一軸圧縮強度測定値と式１．１による填充率の分布図である。
【図５】填充率と一軸圧縮強度測定値の関係を表したグラフである。
【図６】一次元浸透試験による浸透距離に対する浸透供試体の一軸圧縮強度測定値と式１．２による填充率の分布図である。
【図７】填充率と一軸圧縮強度測定値の関係を表したグラフである。
【符号の説明】
【００８１】
１  コンプレッサー
２  圧力計
３  注入液
４  注入液タンク
５  バルブ
６  バルブ
７  アクリル製モールド
８  試料砂
９  排出口
１０  メスシリンダー
【図１】
0004486564.tif 000017
【図２】
0004486564.tif 000018
【図３】
0004486564.tif 000019
【図４】
0004486564.tif 000020
【図５】
0004486564.tif 000021
【図６】
0004486564.tif 000022
【図７】
0004486564.tif 000023